(57)【要約】【課題】高い昇温性能と高い熱容量を兼ね備えるとともに、かつ、高いせん断強度を有し、キャニング時に破損を生じることのないハニカム構造体の提供を課題とする。【解決手段】ハニカム構造体１は、一方の端面から他方の端面まで延びる、流体の流路となる複数の六角形状を呈する六角セル３を区画形成する隔壁４を有し、当該隔壁４は、隔壁４の平均隔壁厚さに対して、±１０％未満の範囲の隔壁厚さを有する標準隔壁４ａと、平均隔壁厚さに対して、＋１０％以上の隔壁厚さを有する広幅隔壁４ｂと、平均隔壁厚さに対して、−１０％以下の隔壁厚さを有する狭幅隔壁４ｃとを組み合わせて構成され、標準隔壁４ａ、広幅隔壁４ｂ、及び狭幅隔壁４ｃの数を足した隔壁４の総数に占める広幅隔壁４ｂ及び狭幅隔壁４ｃを足した非標準隔壁の小計数の比率である非標準隔壁比率が１０％〜３０％の範囲である。【選択図】図４
2018065130.tif 000002
【特許請求の範囲】
【請求項１】
一方の端面から他方の端面まで延びる、流体の流路となる複数の六角形状を呈する六角セルを区画形成する隔壁を有するハニカム構造体であって、
前記隔壁は、
前記隔壁の平均隔壁厚さに対して、±１０％未満の範囲の隔壁厚さを有する標準隔壁と、
前記平均隔壁厚さに対して、＋１０％以上の隔壁厚さを有する広幅隔壁と、
前記平均隔壁厚さに対して、−１０％以下の隔壁厚さを有する狭幅隔壁と
を組み合わせて構成され、
前記標準隔壁、前記広幅隔壁、及び前記狭幅隔壁の数を足した前記隔壁の総数に占める前記広幅隔壁及び前記狭幅隔壁を足した非標準隔壁の小計数の比率である非標準隔壁比率が１０％〜３０％の範囲であるハニカム構造体。
【請求項２】
前記標準隔壁、前記広幅隔壁、及び前記狭幅隔壁は、
前記ハニカム構造体の軸方向に直交する構造体断面において、規定された配置基準に従ってランダムに分布して配置されている請求項１に記載のハニカム構造体。
【請求項３】
前記六角セルは、
互いに平行に配された一対の前記隔壁で構成される第一隔壁対と、
前記六角セルのセル中心を基準とし、前記第一隔壁対から＋６０°偏角した位置にある一対の前記隔壁で構成される第二隔壁対と、
前記六角セルの前記セル中心を基準とし、前記第一隔壁対から−６０°偏角した位置にある一対の前記隔壁で構成される第三隔壁対と
によって区画形成され、
前記平均隔壁厚さは、
前記ハニカム構造体の重心位置の近接する前記六角セルにおける前記第一隔壁対に直交する第一仮想軸、前記第二隔壁対に直交する第二仮想軸、及び前記第三隔壁対に直交する第三仮想軸のそれぞれの軸上に位置する前記隔壁の隔壁厚さの平均値である請求項１または２に記載のハニカム構造体。
【請求項４】
前記配置基準は、
前記第一仮想軸、前記第二仮想軸、及び前記第三仮想軸のそれぞれの前記軸上に配置された三連続の前記隔壁の中に、少なくとも一つ以上の前記標準隔壁が含まれている請求項２または３に記載のハニカム構造体。
【請求項５】
前記非標準隔壁比率は、
前記ハニカム構造体の外周壁から少なくとも２０ｍｍ以上の内側に位置する、前記ハニカム構造体の中心領域における前記隔壁の総数に占める前記非標準隔壁の小計数を算出したものである請求項１〜４のいずれか一項に記載のハニカム構造体。
【請求項６】
前記第一仮想軸、前記第二仮想軸、及び前記第三仮想軸のそれぞれの前記軸上に位置する前記隔壁における、それぞれの軸毎の第一平均隔壁厚さ、第二平均隔壁厚さ、及び第三隔壁厚さは、
前記隔壁の前記平均隔壁厚さに対して、±４０％以内の範囲である請求項３〜５のいずれか一項に記載のハニカム構造体。
【発明の詳細な説明】
【技術分野】
【０００１】
本発明は、ハニカム構造体に関する。更に詳しくは、粒子状物質を捕集し、排気ガスを浄化処理する排気ガス浄化装置等に用いられ、高い昇温性能及び高い熱容量のいずれの特性を同時に発揮し、効率的な排気ガス等の浄化処理が可能なハニカム構造体に関する。
【背景技術】
【０００２】
自動車、化学、電力、鉄鋼等の種々の分野において、環境対策や特定物質の回収等のために使用される触媒装置用の担体、又はフィルタとして、耐熱性、耐食性に優れるセラミックス製のハニカム構造体が採用されている。例えば、ディーゼルエンジンや直噴式のガソリンエンジンに対する排気ガス規制の強化に伴って、排気ガス中に含まれる粒子状物質（ＰＭ）を捕集するために、上記ハニカム構造体を用いたディーゼルパティキュレートフィルタ（ＤＰＦ）やガソリンパティキュレートフィルタ（ＧＰＦ）を採用した排気ガス浄化装置等が用いられている。高温、腐蝕性ガス雰囲気下で使用されるハニカム構造体の材料として、耐熱性、化学的安定性に優れた炭化珪素（ＳｉＣ）、コージェライト、チタン酸アルミニウム（ＡＴ）等のセラミックス材料が特に好適に使用されている。
【０００３】
ＤＰＦ等には、粒子状物質を酸化し、浄化するための触媒がハニカム構造体のセル表面にコートされている。ここで、セル内部に堆積した粒子状物質を効率的に燃焼させ、ＤＰＦ等の再生化を図るために、上記触媒が活性化する温度（活性化温度）まで、速やかにハニカム構造体を昇温させるとともに、活性化温度を長時間に亘って維持する必要がある。これにより、粒子状物質を捕集し、触媒による浄化処理を行うＤＰＦ等の浄化効率を安定させることができる。
【０００４】
しかしながら、ディーゼルエンジンから排出される排気ガスは、排気温度が比較的低く、更に低負荷の状態で稼働させた場合、触媒の活性化温度まで到達しないことがあった。また、ガソリンエンジンの場合でも、エンジン始動時においても、低負荷の状態で稼動させた場合は、触媒をより早く活性化温度にまで達成させる必要がある。一方、高負荷の状態で稼働させた場合であっても、急激に低負荷の状態に移行させると、ハニカム構造体の温度が直ぐ低下し、触媒の活性化温度以下になることがあった。すなわち、ハニカム構造体の熱容量が低いために、浄化効率が低下することがあった。
【０００５】
そこで、昇温性能を高めるために、ハニカム構造体を構成する隔壁の隔壁厚さを薄壁化したり、或いは気孔率を上げたりすることが行われている。しかしながら、上記の手法は、ハニカム構造体の熱容量を更に下げる問題があった。また、隔壁厚さを薄くすることは、ハニカム構造体の力学的強度を著しく低下させる問題があった。その結果、ハニカム構造体をキャン（缶体）の内部に収容し、装着するキャニング作業において、ハニカム構造体に強い外力が加わって、隔壁に亀裂等が生じ易くなるおそれがあった。これにより、ハニカム構造体が破損する可能性が高くなった。
【０００６】
一方、高い熱容量を有する材料を用いた隔壁でハニカム構造体を構成する場合、高温時からの急激な温度低下の問題は解消されるものの、ディーゼルエンジン等の始動時から触媒活性温度に到達する昇温性能が著しく低下するおそれがあった。すなわち、高い昇温性能と高い熱容量は、互いに背反する問題であった。
【０００７】
そこで、ハニカム構造体の強度を向上させ、キャニング作業時の不具合を解消するために、ハニカム構造体のセルを区画形成する隔壁の隔壁厚さを、一のハニカム構造体において適宜変更させ、隔壁厚さが厚い箇所と薄い箇所とをそれぞれ配設したものが既に提案されている。
【０００８】
例えば、ハニカム構造体の外周壁の近傍に位置するセルを区画形成する隔壁を、その他の部位の隔壁よりも厚くしたものが提案されている（特許文献１参照）。更に、高温の排気ガスと接し、ハニカム構造体の一部が侵食されるエロ−ジョンを回避する目的で、排気ガスが直接当たる領域の隔壁の隔壁厚さを厚くするものが提案されている（特許文献２参照）。これにより、ハニカム構造体の一部の強度を向上させ、特にキャニング作業の際の不具合を解消することができる。
【０００９】
或いは、四角形状のセルを区画形成する隔壁において、隔壁の軸方向（Ｘ軸及びＹ軸）における一方の軸（例えば、Ｘ軸）上に沿って形成されたそれぞれの隔壁の隔壁厚さを厚くするもの（特許文献３参照）、或いは、四角形状のセルを区画形成する隔壁において、二種類の隔壁の隔壁厚さを一直線上に均一に配した構造とするもの（特許文献４参照）が提案されている。
【先行技術文献】
【特許文献】
【００１０】
【特許文献１】特開２００２−３２６０３４号公報
【特許文献２】特開２００２−３２６０３５号公報
【特許文献３】特開２００３−１８１２３３号公報
【特許文献４】特開２０１０−２３４３１５号公報
【発明の概要】
【発明が解決しようとする課題】
【００１１】
しかしながら、上記ハニカム構造体は、下記に示す点において問題となることがあった。すなわち、特許文献１に示すハニカム構造体は、キャニング時の強度の向上を目的とするものであり、一方、特許文献２に示すハニカム構造体は、主として耐エロ−ジョン性能を向上させることをそれぞれ主たる目的とするものであった。そのため、ハニカム構造体において、隔壁の隔壁厚さをそれぞれ変更したものであっても、高い昇温性能及び高い熱容量による効果をそれぞれ発揮させるものではなかった。これにより、排気ガス等の高い浄化性能を安定して維持するものではなかった。
【００１２】
一方、特許文献３に示されたハニカム構造体は、特定方向における強度向上を目的として、一直線上に沿って位置する隔壁の隔壁厚さを厚くするものである。そのため、隔壁厚さを厚くした方向における強度（せん断強度）の向上は、当然認められるものの、他の方向における強度が著しく低下する。更に浄化性能の向上が十分ではなかった。
【００１３】
また、特許文献４に示されるように、一直線上に沿って隔壁厚さの厚い隔壁及び薄い隔壁をそれぞれ配置するものは、高い昇温性能と、高い熱容量による効果とを発揮することが可能であり、浄化性能の向上が認められる。しかしながら、せん断強度が弱く、キャニング時に破損する可能性があった。
【００１４】
そこで、本発明は上記実情に鑑み、高い昇温性能と高い熱容量を兼ね備えるとともに、かつ、高いせん断強度を有し、キャニング時に破損を生じることのないハニカム構造体の提供を課題とするものである。
【課題を解決するための手段】
【００１５】
本発明によれば、上記課題を解決したハニカム構造体が提供される。
【００１６】
［１］  一方の端面から他方の端面まで延びる、流体の流路となる複数の六角形状を呈する六角セルを区画形成する隔壁を有するハニカム構造体であって、前記隔壁は、前記隔壁の平均隔壁厚さに対して、±１０％未満の範囲の隔壁厚さを有する標準隔壁と、前記平均隔壁厚さに対して、＋１０％以上の隔壁厚さを有する広幅隔壁と、前記平均隔壁厚さに対して、−１０％以下の隔壁厚さを有する狭幅隔壁とを組み合わせて構成され、前記標準隔壁、前記広幅隔壁、及び前記狭幅隔壁の数を足した前記隔壁の総数に占める前記広幅隔壁及び前記狭幅隔壁を足した非標準隔壁の小計数の比率である非標準隔壁比率が１０％〜３０％の範囲であるハニカム構造体。
【００１７】
［２］  前記標準隔壁、前記広幅隔壁、及び前記狭幅隔壁は、前記ハニカム構造体の軸方向に直交する構造体断面において、規定された配置基準に従ってランダムに分布して配置されている前記［１］に記載のハニカム構造体。
【００１８】
［３］  前記六角セルは、互いに平行に配された一対の前記隔壁で構成される第一隔壁対と、前記六角セルのセル中心を基準とし、前記第一隔壁対から＋６０°偏角した位置にある一対の前記隔壁で構成される第二隔壁対と、前記六角セルの前記セル中心を基準とし、前記第一隔壁対から−６０°偏角した位置にある一対の前記隔壁で構成される第三隔壁対とによって区画形成され、前記平均隔壁厚さは、前記ハニカム構造体の重心位置の近接する前記六角セルにおける前記第一隔壁対に直交する第一仮想軸、前記第二隔壁対に直交する第二仮想軸、及び前記第三隔壁対に直交する第三仮想軸のそれぞれの軸上に位置する前記隔壁の隔壁厚さの平均値である前記［１］または［２］に記載のハニカム構造体。
【００１９】
［４］  前記配置基準は、前記第一仮想軸、前記第二仮想軸、及び前記第三仮想軸のそれぞれの前記軸上に配置された三連続の前記隔壁の中に、少なくとも一つ以上の前記標準隔壁が含まれている前記［２］または［３］に記載のハニカム構造体。
【００２０】
［５］  前記非標準隔壁比率は、前記ハニカム構造体の外周壁から少なくとも２０ｍｍ以上の内側に位置する、前記ハニカム構造体の中心領域における前記隔壁の総数に占める前記非標準隔壁の小計数を算出したものである前記［１］〜［４］のいずれかに記載のハニカム構造体。
【００２１】
［６］  前記第一仮想軸、前記第二仮想軸、及び前記第三仮想軸のそれぞれの前記軸上に位置する前記隔壁における、それぞれの軸毎の第一平均隔壁厚さ、第二平均隔壁厚さ、及び第三隔壁厚さは、前記隔壁の前記平均隔壁厚さに対して、±４０％以内の範囲である前記［３］〜［５］のいずれかに記載のハニカム構造体。
【発明の効果】
【００２２】
本発明のハニカム構造体は、六角セルを区画形成する隔壁を有し、隔壁の隔壁厚さが、平均隔壁厚さに対して±１０％以上相違する広幅隔壁及び／または狭幅隔壁が、隔壁全体に対して１０％以上の割合で含まれている。これにより、ハニカム構造体の昇温性能を向上させるとともに、高い熱容量によって触媒の活性化温度以上の状態を長く維持することができる。すなわち、互いに背反する特性を共有するハニカム構造体とすることができる。
【００２３】
更に、標準隔壁、広幅隔壁、及び狭幅隔壁が規定の配置基準に従ってランダムに配置されていることにより、ハニカム構造体のせん断強度が局所的に低下することがない。その結果、缶体に装着するキャニング時において、ハニカム構造体に亀裂等が生じるなどの不具合の発生を避けることができる。
【図面の簡単な説明】
【００２４】
【図１】本実施形態のハニカム構造体の概略構成を示す斜視図である。
【図２】ハニカム構造体の概略構成を示す上方視平面図である。
【図３】標準隔壁、広幅隔壁、狭幅隔壁で区画形成された六角セルの一例を模式的に示す説明図である。
【図４】六角セル及び隔壁の構成を模式的に示す説明図である。
【図５】六角セル及び連続する隔壁の配置基準を示す説明図である。
【図６】ハニカム構造体の中心領域を例示する説明図である。
【図７】せん断試験方法の一例を説明する説明図である。
【発明を実施するための形態】
【００２５】
以下、図面を参照しつつ、本発明のハニカム構造体について詳述する。なお、本発明のハニカム構造体は、以下の実施の形態に限定されるものではなく、本発明の要旨を逸脱しない限りにおいて、種々の設計の変更、修正、及び改良等を加え得るものである。
【００２６】
本実施形態のハニカム構造体１は、図１〜図６に主として示すように、一方の端面２ａから他方の端面２ｂまで延びる、流体の流路となる複数の六角形状を呈する六角セル３を区画形成する隔壁４を有している。更に具体的に説明すると、当該隔壁４は、ハニカム構造体１のハニカム軸Ａの軸方向（図１における二点鎖線参照）に直交する構造体端面５（または構造体断面）において、隔壁４の平均隔壁厚さに対して、±１０％未満の範囲の隔壁厚さＴ１を有する標準隔壁４ａと、平均隔壁厚さに対して、＋１０％以上の隔壁厚さＴ２を有する広幅隔壁４ｂと、平均隔壁厚さに対して、−１０％以下の隔壁厚さＴ３を有する狭幅隔壁４ｃとを組み合わせて構成されている。ここで、本実施形態のハニカム構造体１は、主にディーゼルエンジンの排気ガスを浄化処理するものを主に想定して以下に説明を行うものとする。しかしながら、本発明のハニカム構造体は上記用途に限定されるものではなく、その他ガソリンエンジンの排気ガス等を浄化処理するために用いるものであってももちろん構わない。
【００２７】
すなわち、隔壁４は、隔壁厚さＴ１，Ｔ２，Ｔ３によって分類された三つタイプの隔壁４ａ，４ｂ，４ｃが用いられ、六角セル３を区画形成している（図３参照）。なお、図示を簡略化するため、図１〜図７において、標準隔壁４ａ、広幅隔壁４ｂ、及び狭幅隔壁４ｃのそれぞれの隔壁厚さＴ１，Ｔ２，Ｔ３を略同一の幅で示している（図３を除く。）。
【００２８】
ここで、標準隔壁４ａ、広幅隔壁４ｂ、及び狭幅隔壁４ｃは、それぞれ予め規定された配置基準（詳細は後述する。）に従って、構造体端面５等においてランダムに分布するように配置されている。ここで、図３〜図５等に示すように、一つの六角セル３を区画形成するためには、当該六角セル３の周囲に六本（六辺）の隔壁４が必要となり、それぞれ標準隔壁４ａ，広幅隔壁４ｂ、及び狭幅隔壁４ｃの中から一つが配置される。
【００２９】
更に、構造体端面５における標準隔壁４ａ、広幅隔壁４ｂ、及び狭幅隔壁４ｃのそれぞれの数を足した合計である隔壁４の総数Ｓ１（＝標準隔壁４ａ＋広幅隔壁４ｂ＋狭幅隔壁４ｃの数）に占める、標準隔壁４ａ以外の隔壁（非標準隔壁）の数（＝広幅隔壁４ｂ＋狭幅隔壁４ｃの数）を足した合計である非標準隔壁の小計数Ｓ２の比率である非標準隔壁比率（＝Ｓ２／Ｓ１×１００）が、１０％〜３０％の範囲となるように調整されている。
【００３０】
平均隔壁厚さに対して、それぞれの隔壁厚さＴ２，Ｔ３が±１０％以上逸脱した非標準隔壁（広幅隔壁４ｂ及び狭幅隔壁４ｃ）が、隔壁４の全体に対して一定比率含まれることにより、ハニカム構造体１の昇温性及び熱容量のそれぞれの特性を調整することが可能となる。
【００３１】
平均隔壁厚さに対して＋１０％以上の隔壁厚さＴ２を有する広幅隔壁４ｂが含まれることにより、標準隔壁４ａと比較して熱が奪われにくくなる。そのため、高温の排気ガスによって暖められた状態にあるハニカム構造体１に対し、ディーゼルエンジンが低負荷となって流れ込む排気ガスの温度が低下しても、ハニカム構造体１全体の温度が急激に低下することがなく、触媒の活性化温度以上を長時間に亘って維持することができる。これにより、触媒による高い浄化効果を維持することができる。すなわち、広幅隔壁４ｂの存在によって、ハニカム構造体１の熱容量を高めることができ、保温性が向上する効果を奏する。
【００３２】
一方、平均隔壁厚さに対して−１０％以下の隔壁厚さＴ３を有する狭幅隔壁４ｃが含まれることにより、標準隔壁４ａと比較して昇温性が高くなる。そのため、ディーゼルエンジンの始動時に、高温の排気ガスがハニカム構造体１に流入すると、常温から触媒が活性化する活性化温度まで速やかにハニカム構造体１の温度が上昇する。すなわち、触媒性能を十分に発揮可能な温度に短時間で到達するため、始動直後から効率的な排気ガスの浄化処理が可能となる。狭幅隔壁４ｃの存在によって、ハニカム構造体１の昇温性を高めることができ、浄化性能が安定する。
【００３３】
なお、広幅隔壁４ｂの存在は、上記ハニカム構造体１の昇温性を低下させる要因となり、一方、狭幅隔壁４ｃの存在は、上記ハニカム構造体１の熱容量を低くする要因となる。しかしながら、本実施形態のハニカム構造体１は、上記に示したように、隔壁４の総数Ｓ１に占める、非標準隔壁の小計数Ｓ２の比率を、１０％〜３０％の範囲となるように調整することで、互いに背反する特性の調整を図り、いずれ特性をも向上させるようにしている。
【００３４】
本実施形態のハニカム構造体１において、平均隔壁厚さは、下記に基づいて算出される。ハニカム構造体１のそれぞれの六角セル３は、図４等に示すように、互いに平行に配された一対の隔壁４で構成される第一隔壁対６ａと、六角セル３のセル中心Ｃを基準とし、第一隔壁対６ａから＋６０°偏角した位置にある一対の隔壁４で構成される第二隔壁対６ｂと、上記セル中心Ｃを基準とし、第一隔壁対６ａから−６０°偏角した位置（第二隔壁対から−１２０°偏角した位置に相当）にある一対の隔壁４で構成される第三隔壁対６ｃとを組み合わせて区画形成されている。
【００３５】
このとき、平均隔壁厚さは、ハニカム構造体１の重心位置に近接する、換言すれば、ハニカム軸Ａと接する（若しくはその近傍に位置する）基準となる六角セル３（以下、「基準六角セル３ａ」と称す。）における、第一隔壁対６ａに対して直交する第一仮想軸Ｘ、第二隔壁対６ｂに対して直交する第二仮想軸Ｙ、及び第三隔壁対６ｃに対して直交する第三仮想軸Ｚのそれぞれの軸上に位置し、交差する各隔壁４の隔壁厚さＴ１，Ｔ２，Ｔ３を測定し、その平均値として求められる（図４参照）。隔壁４の平均隔壁厚さが決定されることにより、それぞれの隔壁４を標準隔壁４ａ、広幅隔壁４ｂ、及び狭幅隔壁４ｃに分類することができる。
【００３６】
更に、構造体端面５における隔壁４の配置基準は、下記のように設定されるものであっても構わない。すなわち、“上記仮想軸Ｘ，Ｙ，Ｚのそれぞれの軸上に配置された三連続の隔壁４の中に、少なくとも一つ以上の標準隔壁４ａが含まれている”とすることができる。換言すれば、仮想軸Ｘ，Ｙ，Ｚの軸上に交差するように配置された三つ連続して並んだ隔壁４（図５における“●”、“◆”、“■”の各組参照）が全て広幅隔壁４ｂ及び／または狭幅隔壁４ｃで構成されていない、更に換言すると、非標準隔壁のみで構成されていない、とする配置基準が設定される。係る配置基準を採用することで、標準隔壁４ａ、広幅隔壁４ｂ、及び狭幅隔壁４ｃがそれぞれランダムに分散して位置し、各々の六角セル３を区画形成することができる。
【００３７】
前述したように、広幅隔壁４ｂ及び狭幅隔壁４ｃは、標準隔壁４ａに対して昇温性能及び熱容量がそれぞれ相違する。そのため、広幅隔壁４ｂ及び狭幅隔壁４ｃの非標準隔壁が局所的に偏って位置する部位が存在する場合、当該部位における昇温性能及び熱容量性がその他の部位と比べて著しく相違する。その結果、ハニカム構造体１の性状が著しく変化する。そのため、前述した非標準隔壁比率を一定の範囲に留め、かつ上記配置基準によって非標準隔壁が局所的に存在しないようにすることで、互いに背反する昇温性能と熱容量との調整を図り、浄化性能を安定させることができる。
【００３８】
更に本実施形態のハニカム構造体１において、非標準隔壁比率は、ハニカム構造体１の外周壁７から少なくとも２０ｍｍ以上の内側に位置する、ハニカム構造体１の中心領域８（図６の二点鎖線円内のハッチング領域参照）における隔壁の総数Ｓ１に占める非標準隔壁の小計数Ｓ２によって算出するものであっても構わない。
【００３９】
ハニカム構造体１を排気ガス浄化装置等に採用する場合、金属製の缶体（キャン）に当該ハニカム構造体を収容するキャニングを行う必要がある。このキャニングの際にハニカム構造体１に対して大きな外力が加わる可能性があり、ハニカム構造体１が破損することがある。そのため、特に外力の加わり易い外周壁７から一定の範囲に対して隔壁４の強度を高くするため、隔壁厚さを変更することがある。すなわち、局所的に隔壁厚さが平均隔壁厚さよりも厚い部位が存在することがある。したがって、本実施形態のハニカム構造体１では、非標準隔壁比率を算出する箇所を外周壁７から少なくとも２０ｍｍの領域を除外し、中心領域８に限定して算出している。
【００４０】
また、ハニカム構造体１は、仮想軸Ｘ，Ｙ，Ｚの軸上に位置する隔壁４におけるそれぞれの軸毎の第一平均隔壁厚さ、第二平均隔壁厚さ、及び第三隔壁厚さが、隔壁４の全体の平均隔壁厚さに対して、±４０％以内の範囲に設定されるものであっても構わない。
【００４１】
隔壁４の全体の平均隔壁厚さは、前述した通りの手法によって算出される。更に、各軸毎の第一平均隔壁厚さ等は、それぞれの軸上に位置し、交差する隔壁４の平均値を算出したものである。平均隔壁厚さに対して、それぞれの仮想軸Ｘ、Ｙ，Ｚにおける第一平均隔壁厚さ等が±４０％超の乖離がある場合、ハニカム構造体１の内部に局所的に強度の弱い箇所或いは強度の強い箇所が存在することとなる。そのため、ハニカム構造体１に外力が加わった場合、弱いせん断強度であっても、ハニカム構造体１の内部等から破断が発生する可能性があり、実用上の問題が生じることがある。そこで、各軸における第一平均隔壁厚さ等を上記範囲内に設定することで、ハニカム構造体１のせん断強度の低下を抑制することができる。
【００４２】
以上説明したように、本実施形態のハニカム構造体１は、六角セル３を区画形成する隔壁４を、隔壁厚さＴ１，Ｔ２，Ｔ３がそれぞれ異なる標準隔壁４ａ、広幅隔壁４ｂ、及び狭幅隔壁４ｃをそれぞれ組み合わせることにより、昇温性能及び熱容量の優れたものとすることができる。
【００４３】
以下、本発明のハニカム構造体の実施例について説明するが、本発明のハニカム構造体はこれに限定されるものではない。
【実施例】
【００４４】
（１）ハニカム構造体
セラミックス原料にバインダ、界面活性剤、造孔材、水等を添加して成形原料とする。なお、使用するセラミックス原料としては、炭化珪素、Ｓｉ／ＳｉＣ系複合材料、コージェライト等の周知のものを使用することができ、本実施形態では、コージェライトを用いている。また、バインダ、界面活性剤、及び造孔材等は周知のものであり、ここでは詳細な説明は省略する。
【００４５】
得られた成形原料を混練し、坏土を形成した後、押出成形することで、円柱状または楕円柱状のハニカム成形体を形成する。係る押出成形において、六角セルを区画形成する隔壁の隔壁厚さ、セル密度等が予め規定された口金が用いられる。押出成形されたハニカム成形体を乾燥及び焼成することにより、ハニカム構造体の製造が完了する。実施例１〜１４及び比較例１〜１０におけるハニカム構造体の形状、ハニカム径（またはハニカム長径及びハニカム短径）、ハニカム長さ、セル密度、及び気孔率を下記表１に示す。ここで、実施例１１，１２，１４、及び、比較例５，１０のハニカム構造体は楕円柱状であり、その他は円柱状の形状を呈するものである。
【００４６】
なお、後述する浄化性能及びせん断強度において、上記示した隔壁厚さ、セル密度、ハニカム径、ハニカム長さ、気孔率に差異があった場合、それぞれの浄化性能等に違いを生じる可能性がある。そのため、上記パラメータを同一した条件で、浄化性能及びせん断強度の評価を行う必要がある。そこで、表１（以下、表２及び表３も同様）において、上記パラメータを同一とした実施例及び比較例をグループ毎に区分している。
【００４７】
すなわち、比較例１、実施例１〜３、及び比較例６を“グループα”とし、比較例２、実施例４〜６、及び比較例７を“グループβ”とし、比較例３、実施例７，８、及び比較例８を“グループγ”とし、比較例４、実施例９，１０、実施例１３、及び比較例９を“グループδ”とし、比較例５、実施例１１，１２、実施例１４、及び比較例１０を“グループε”とした。なお、各グループα、β、γ、δ、εにおいて、それぞれ先頭に挙げた比較例１、比較例２、比較例３，比較例４、及び比較例５をグループにおける比較対象の基準とした。
【００４８】
【表１】
2018065130.tif 000003
【００４９】
（２）平均隔壁厚さ等の測定及び算出
実施例１〜１４及び比較例１〜１０のハニカム構造体における六角セルを区画形成する隔壁の平均隔壁厚さ、及び、それぞれの第一仮想軸Ｘ等の仮想軸Ｘ，Ｙ，Ｚにおける第一平均隔壁厚さ、第二平均隔壁厚さ、及び第三平均隔壁厚さの測定結果を下記表２に示す。更に、算出された平均隔壁厚さに対して＋１０％以上の隔壁厚さを示す広幅隔壁の占める比率Ａ％及び平均隔壁厚さに対して−１０％以下の隔壁厚さを示す狭幅隔壁の占める比率Ｂ％に基づいて算出された非標準隔壁比率（Ａ＋Ｂ）％、仮想軸Ｘ，Ｙ，Ｚの軸上に配置された三連続する隔壁が非標準隔壁で構成されているかの有無（Ｃ）、及び当該Ｃの比率、及び、非標準隔壁比率からＣの存在比率を減じた値を併せて表２に示す。なお、第一仮想軸Ｘ等は、既に説明したためここでは詳細な説明は省略する。
【００５０】
これによると、実施例１〜１４のハニカム構造体は、隔壁の総数に占める広幅隔壁及び狭幅隔壁を足した非標準隔壁の小計数の比率である非標準隔壁比率（Ａ＋Ｂ）％が、いずれも１０％以上を示すものであり、かつ三連続する隔壁が非標準隔壁でない、換言すれば、少なくとも一つ以上の標準隔壁を含んだものである（Ｃの存在比率＝０％）。
【００５１】
一方、比較例１〜５のハニカム構造体は、非標準隔壁比率が１０％未満であり、比較例６〜８のハニカム構造体は、三連続する隔壁が非標準隔壁で構成されているものである。
【００５２】
【表２】
2018065130.tif 000004
【００５３】
更に、測定及び算出された平均隔壁厚さ、第一平均隔壁厚さ、第二平均隔壁厚さ、及び第三平均隔壁厚さに基づいて、第一平均隔壁厚さ／平均隔壁厚さの比率（％）、第二平均隔壁厚さ／平均隔壁厚さの比率（％）、及び第三平均隔壁厚さ／平均隔壁厚さの比率（％）を算出し、最大比率差及び最小比率差を求めた。得られた結果を下記表３に示す。
【００５４】
ここで、実施例１〜１０のハニカム構造体は、第一平均隔壁厚さ等が、いずれも隔壁の平均隔壁厚さに対して±４０％以内のものである（比較例１〜８についても同様）。これに対し、比較例９，１０のハニカム構造体は、第一平均隔壁厚さ等が平均隔壁厚さに対して±４０％を超えるものである。
【００５５】
【表３】
2018065130.tif 000005
【００５６】
（３）浄化性能の測定
上記の実施例及び比較例に係るハニカム構造体を排気ガス浄化装置に装着し、排気量２．０リットルの直噴式ガソリンエンジンを搭載した乗用車の排気系にそれぞれ装着する。その後、シャシダイナモによる車両試験として、ＪＣ０８モードにて浄化性能を判定した。各グループα〜εにおける基準となる比較例１〜５に対し、５％以上の浄化性能の向上が認められるものを“Ａ”、２％以上、５％未満の範囲で向上が認められるものを“Ｂ”、２％未満のものを“Ｃ”とした。判定結果を表３に示す。
【００５７】
（４）せん断強度の測定
図７に示すせん断強度試験機１０を用い、実施例1〜１４及び比較例１〜１０のハニカム構造体に対してせん断強度の測定を行った。各ハニカム構造体１の外周壁７の周りに緩衝用のマット部１２を巻いた状態で、金属製の缶体１１に装着し、測定試料とする。測定試料に対して、第一荷重方向Ｌ１、第二荷重方向Ｌ２、及び第三荷重方向Ｌ３のそれぞれから荷重を負荷し、ハニカム構造体１にせん断が発生する強度を測定する。各グループα〜εの基準となる比較例１〜５のハニカム構造体に対して、各方向Ｌ１，Ｌ２，Ｌ３とも同等以上のせん断強度を確保した水準を“Ａ”、各方向Ｌ１等においてせん断強度にバラツキがあるものの実用上の問題がない合格レベルのものを“Ｂ”、及び、大きなせん断強度の低下が認められたものを“Ｃ”として評価した。評価結果を表３に示す。
【００５８】
（５）評価結果
表３に示されるように、実施例１〜１４のハニカム構造体は、いずれも浄化性能及びせん断強度の評価項目において、少なくとも“Ｂ”以上の評価を示し、排気ガス浄化装置等に使用する場合において、実用上の問題がないことが確認された。すなわち、平均隔壁厚さに対して±１０％以上の非標準隔壁を少なくとも１０％以上有し、かつ非標準隔壁がランダムに配置されている、六角セルのハニカム構造体は、安定した浄化性能を示し、高いせん断強度を維持することができる。六角セルを区画形成する隔壁の隔壁厚さを変化させることで、ハニカム構造体の昇温性能を向上させ、高い熱容量によって触媒の活性化温度以上の状態を長く継続することができる。また、ハニカム構造体が円柱状または楕円柱状のいずれであっても同様の効果を示すことが確認された。
【００５９】
非標準隔壁比率が１０％未満のハニカム構造体の場合（比較例１〜５）の場合、浄化性能が著しく低下することが認められた。上記と同様、非標準隔壁比率が一定比率以上であることが更に確認される。加えて、非標準隔壁比率が１０％未満で、かつ三連続する隔壁が全て非標準隔壁である部位を含むハニカム構造体の場合（比較例６〜８）も同様に、浄化性能の低下が認められた（いずれも、表３参照）。
【００６０】
それぞれの比較対象となる各グループについて、詳細に説明すると、例えば、グループαの場合、非標準隔壁比率が±１０％未満の比較例１（＝６％）に対し、非標準隔壁比率が本発明の条件を満たす±１０％以上の実施例１（＝１２％）、実施例２（＝１１％）、及び実施例３（＝１２％）の浄化性能が、いずれも比較例１の値から５％以上の浄化性能の向上が認められる“Ａ”評価であった。更に、実施例１〜３とセル密度等のパラメータがほぼ同一であるものの、三連続する隔壁が非標準隔壁で構成され、Ｃの存在比率が５％である比較例６の場合、比較例１と比べて浄化性能の向上が２％未満となる“Ｃ”評価であった。すなわち、上記に示した通り、平均隔壁厚さに対して±１０％以上の非標準隔壁を少なくとも１０％以上有し、かつ非標準隔壁がランダムに配置されている条件を満たす六角セルのハニカム構造体は、基準となる比較例１のハニカム構造体と比べて優れた浄化性能を示すことが確認された。その他のグループβ〜εにおいても同様の傾向が認められた。
【００６１】
一方、せん断強度の評価において、グループδの比較例９及びグループεの比較例１０に示されるように、上記浄化性能の向上が認められる、基準となる比較例４または比較例５に対して非標準隔壁比率が±１０％以上であり、かつ三連続する隔壁が非標準隔壁で構成されていない条件を満たす場合であっても、第一平均隔壁厚さ、第二平均隔壁厚さ、また第三平均隔壁厚さのいずれかが平均隔壁厚さに対して、±４０％を超える場合には（表３参照）、浄化性能はそれぞれの比較例４または比較例５に対して向上し、良好な評価を得ることができるものの、基準と比べてせん断強度の低下が示され、低い評価しか得ることができなかった。
【産業上の利用可能性】
【００６２】
本発明のハニカム構造体は、ディーゼルエンジンやガソリンエンジン等から排出される排気ガス等の流体に含まれる微粒子等の粒子状物質の浄化処理を行う排気ガス浄化処理装置等の用途に特に有益に用いることができる。
【符号の説明】
【００６３】
１：ハニカム構造体、２ａ：一方の端面、２ｂ：他方の端面、３：六角セル、３ａ：基準六角セル、４：隔壁、４ａ：標準隔壁、４ｂ：広幅隔壁、４ｃ：狭幅隔壁、５：構造体端面、６ａ：第一隔壁対、６ｂ：第二隔壁対、６ｃ：第三隔壁対、７：外周壁、８：中心領域、１０：せん断試験装置、１１：缶体、１２：マット部、１３：支持台、１４：荷重供給部、Ａ：ハニカム軸、Ｃ：セル中心、Ｌ１：第一荷重方向、Ｌ２：第二荷重方向、Ｌ３：第三荷重方向、Ｓ１：隔壁の総数、Ｓ２：非標準隔壁の小計数、Ｘ：第一仮想軸、Ｙ：第二仮想軸、Ｚ：第三仮想軸。
【図１】
2018065130.tif 000006
【図２】
2018065130.tif 000007
【図３】
2018065130.tif 000008
【図４】
2018065130.tif 000009
【図５】
2018065130.tif 000010
【図６】
2018065130.tif 000011
【図７】
2018065130.tif 000012